(57)【要約】【課題】高効率作業、無保守、無点検を前提とし、塩化銀皮膜を還元除去する薬剤を塗布した断路器等の屋外用電気機器のコンタクトを提供する。【解決手段】固定及び可動コンタクト４，５，１４，１５の表面に、銀めっき６，７，１６，１７あるいは銀に他成分を混入させた銀−グラファイトが施された屋外用電気機器のコンタクトにおいて、少なくとも固定コンタクト４，５の表面に、アルコルビン酸ナトリウムを含む塩化銀皮膜を除去する薬剤８，９を塗布する。【選択図】        図２
2004190072.tif 000002
【特許請求の範囲】
【請求項１】
屋外用電気機器のコンタクトに生成した塩化銀皮膜を還元する薬剤であって、アスコルビン酸ナトリウムを含むことを特徴とする屋外用電気機器のコンタクトの塩化銀皮膜を除去する薬剤。
【請求項２】
屋外用電気機器のコンタクトに生成した塩化銀皮膜を還元する薬剤であって、アスコルビン酸を含むことを特徴とする屋外用電気機器のコンタクトの塩化銀皮膜を除去する薬剤。
【請求項３】
前記薬剤は、さらに炭酸水素ナトリウムを加えたことを特徴とする請求項２記載の屋外用電気機器のコンタクトの塩化銀皮膜を除去する薬剤。
【請求項４】
前記薬剤は、さらに炭酸ナトリウムを加えたことを特徴とする請求項２記載の屋外用電気機器のコンタクトの塩化銀皮膜を除去する薬剤。
【請求項５】
固定及び可動コンタクトの表面に、銀めっきあるいは銀に他成分を混入させた銀−グラファイトが施された屋外用電気機器のコンタクトにおいて、少なくとも前記固定コンタクトの表面に、請求項１、２、３または４記載の塩化銀皮膜を除去する薬剤を塗布したことを特徴とする屋外用電気機器のコンタクト。
【発明の詳細な説明】
【０００１】
【発明の属する技術分野】
本発明は発電所あるいは変電所設備の一つとして使用される断路器などの屋外用電気機器のコンタクトに生成した塩化銀皮膜を除去する薬剤およびこれを塗布した断路器などの屋外用電気機器のコンタクトに関する。
【０００２】
【従来の技術】
一般的に、発電所あるいは変電所設備の一つである断路器のコンタクトは、その固定電極、可動電極および機構部がともに屋外に露出しており、前記固定および可動電極の両コンタクトの接触面には、通電時の温度上昇による酸化およびこれに起因する接触抵抗の増大防止、また、安定した接触抵抗を保持出来るように銀めっきあるいは銀が主成分の銀−グラファイトなどが施されている。この両コンタクトの銀接触面には、通常、摺動時の両コンタクトどうしのひっかき、摩耗軽減および断路器の動作上の操作力の軽減を図るために、潤滑油などを塗布している。
【０００３】
ところが、両コンタクトの銀接触面は、前述のごとく屋外で使用されるため、常に暴露された状態にあり、大気中の各種腐食性ガスと接触して化学反応を起こし、短期間で塩化銀皮膜や硫化銀皮膜などの絶縁性皮膜を生成して黒変する。中でも塩化銀皮膜は接触抵抗の増大を招き、過熱現象や瞬間的な突入電流による急激な温度上昇による溶損現象などのトラブルを引き起こす。このため、定期的に点検が行われ、作業員が銀の素地が出るまでナイロンパッドやサンドペーパーなどでコンタクトを磨き、塩化銀皮膜等の除去が行われている。（例えば特許文献１の従来技術の記載参照）
【０００４】
【特許文献１】
特願２００２−１１６９９９号
【０００５】
【発明が解決しようとする課題】
しかし、これら従来の技術に対して、次のようなコンタクトの長期信頼性に対する課題、経済性および作業上の課題がある。
すなわち、塩化銀皮膜等の除去作業が手作業で行われるため、銀自身の必要以上の摩耗および銅素地の露出などによる品質低下や信頼性低下が起こり得る。また、通常、除去作業時間がコンタクトの一面当たり約３０分要するので、作業に伴う人的経費が大きくなり、併せて、作業には停電を余儀なくされるため、電力各社の顧客安定供給使命の観点からも極力回避したい。
【０００６】
そこで本発明は、かかる課題に鑑み、高効率作業、無保守、無点検を前提とし、断路器などの屋外用電気機器のコンタクトに生成した塩化銀皮膜を除去する薬剤およびこれを塗布した断路器など屋外用電気機器のコンタクトを提供することを目的とする。
【０００７】
【課題を解決するための手段】
請求項１の発明は、屋外用電気機器のコンタクトに生成した塩化銀皮膜を還元する薬剤であって、アスコルビン酸ナトリウムを含むことを特徴とする屋外用電気機器のコンタクトの塩化銀皮膜を除去する薬剤である。
請求項２の発明は、屋外用電気機器のコンタクトに生成した塩化銀皮膜を還元する薬剤であって、アスコルビン酸を含むことを特徴とする屋外用電気機器のコンタクトの塩化銀皮膜を除去する薬剤である。
請求項３の発明は、請求項２の発明において、前記薬剤は、さらに炭酸水素ナトリウムを加えたことを特徴とする屋外用電気機器のコンタクトの塩化銀皮膜を除去する薬剤である。
請求項４の発明は、請求項２の発明において、前記薬剤は、さらに炭酸ナトリウムを加えたことを特徴とする屋外用電気機器のコンタクトの塩化銀皮膜を除去する薬剤である。
【０００８】
請求項５の発明は、固定及び可動コンタクトの表面に、銀めっきあるいは銀に他成分を混入させた銀−グラファイトが施された屋外用電気機器のコンタクトにおいて、少なくとも前記固定コンタクトの表面に、請求項１、２、３または４記載の塩化銀皮膜を除去する薬剤を塗布したことを特徴とする屋外用電気機器のコンタクトである。
【０００９】
【発明の実施の形態】
以下に、本発明の屋外用電気機器のコンタクトの実施の形態について、図１から図６に従って説明する。図１は固定及び可動コンタクトが開放した状態を示す水平二点切断路器の構造図で、図２は両コンタクトの要部を示す拡大図である。水平二点切断路器は、ベース１の両端の上に支持碍子２，３が固定され、さらに、その上に断路器の固定電極として、「コの字」形をした固定コンタクト４，５がそれぞれ設けられている。その表面には銀めっき６，７が施され、さらにその上には薬剤８，９が塗布されている。
また、ベース１の中央には図示しない操作機構から回転力を伝達されて回転運動を促すスラストベアリング１０が設けてあり、その上に回転碍子１１が固定され、さらに、その上に捻回機構１２と、可動電極として水平に支持された可動導体１３とが設けられている。また、可動導体１３は両端に可動コンタクト１４，１５を備え、その表面には銀めっき１６，１７が施されている。
【００１０】
図３は固定コンタクト４，５の要部を示す断面図である。図に示すように、銀めっき６，７の上には、薬剤８，９が塗布されている。薬剤８，９はアスコルビン酸ナトリウム１８と二硫化モリブデン１９の粉末をベースワックス２０に配合されて形成されている。
【００１１】
薬剤８，９の含有量は、例えばアスコルビン酸ナトリウム１８が１〜９７ｗｔ％、二硫化モリブデン１９が１〜５０ｗｔ％、ベースワックス２０が１〜５０ｗｔ％とすればよく、アスコルビン酸ナトリウム１８が薬剤８，９の成分である。なお、二硫化モリブデン１９とベースワックス２０は、固定コンタクト４，５と可動コンタクト１４，１５のかじりを防止するための潤滑成分である。薬剤８，９の製造方法は溶融させたベースワックス２０に、アスコルビン酸ナトリウム１８と二硫化モリブデン１９を配合・撹拌し、常温で冷却して成形する。
【００１２】
上記断路器等の屋外用電気機器におけるコンタクトにおいては、実環境で両コンタクト４，５，１４，１５の銀接触面は、屋外で使用されるため常に暴露された状態にあり、大気中の塩素を含む腐食性ガスなどと接触して化学反応を起こし、難溶性の塩化銀皮膜を生成する。図４に示すように、この塩化銀２１（ＡｇＣｌ）にアスコルビン酸ナトリウム１８（Ｃ６Ｈ７ＮａＯ６）と雨水などの水分２２が接触すると、塩化銀２１が還元され銀（Ａｇ）と塩化ナトリウム（ＮａＣｌ）および酸化型のアスコルビン酸（Ｃ６Ｈ６Ｏ６）、水素（Ｈ２）を生成する。塩化ナトリウムとアスコルビン酸は雨水等により流れ去るため、コンタクト４，５，１４，１５の表面に銀（Ａｇ）が露出する。即ち、薬剤８，９が存在することにより、大気中の腐食性ガスによる塩化銀２１の生成促進が抑えられ、常に清浄なコンタクト４，５，１４，１５の表面を得ることができ、かつ通電性能が良好となるため、接触抵抗の増加による温度上昇および溶損などのトラブルを回避できる。
【００１３】
また、すでに屋外に設置されている上記断路器等のコンタクト４，５，１４，１５の表面の塩化銀２１皮膜においては、アスコルビン酸ナトリウム１８と水分２２とを混合した水溶液を噴霧すれば清浄なコンタクト４，５，１４，１５の表面を得ることができる。
【００１４】
図５、図６は人工的に生成させた塩化銀２１皮膜にアスコルビン酸ナトリウム１８と水分２２を塗布し、その効果を確認した試験の結果である。図５、図６の（ａ）は塗布前の外観観察および電子線マイクロアナライザによる元素分析、図５、図６の（ｂ）は塗布後の外観観察および還元させた白い部分の元素分析である。塗布前は茶色系の色相で銀と塩素が同定されているのに対し、塗布後は白色に変化し塩素が消失して銀のみが同定されている。これにより、塩化銀２１が銀に還元されたことが伺え、その除去効果が認められる。また、このことから塩化銀２１が生成していない銀めっき６，７に塗布すれば、その還元作用により塩化銀２１の生成が抑制されると想定される。
【００１５】
なお、上記実施の形態では薬剤８，９としてアスコルビン酸ナトリウム１８を使用したが、そのほかに炭酸水素ナトリウム（ＮａＨＣＯ３）あるいは炭酸ナトリウム（Ｎａ２ＣＯ３）を加えたアスコルビン酸（Ｃ６Ｈ８Ｏ６）を使用しても良い。
この場合には、塩化銀２１にアスコルビン酸と炭酸水素ナトリウムあるいは炭酸ナトリウムと雨水などが接触すると、塩化銀が還元され銀と塩化ナトリウムおよび酸化型のアスコルビン酸、二酸化炭素（ＣＯ２）、水（Ｈ２Ｏ）を生成し、コンタクト４，５，１４，１５の表面に銀（Ａｇ）が露出する。
【００１６】
また、上記実施の形態では、固定コンタクト４，５の表面に施された銀めっき６，７のみに薬剤８，９を塗布したが、可動コンタクト１４，１５の銀めっき１６，１７上に薬剤８，９を塗布してもよい。しかし、可動コンタクト１４，１５の固定コンタクト４，５に接触する部分は曲面であるので、薬剤８，９を塗布し難く、また、線接触となるので必ずしも薬剤８，９を塗布する必要はなく、少なくとも固定コンタクト４，５に塗布すれば十分である。
【００１７】
さらに上記実施の形態では、固定コンタクト４，５の表面に銀めっき６，７を施したが、銀めっき６，７の代わりに銀に他成分を混入させた銀−グラファイトを施したものにも適用することができる。
【００１８】
【発明の効果】
以上説明したように、本発明の屋外用電気機器のコンタクトは、固定コンタクト表面に塩化銀皮膜を除去する薬剤を塗布したので、薬剤が存在することにより、大気中の腐食性ガスによる塩化銀皮膜の生成促進が抑えられ、常に清浄なコンタクト表面を得ることが出来る。このように、コンタクト表面を清浄にすることができ、無保守、無点検のため経済的な損失がなく、経済性や長期信頼性に富み、従来の問題点であったコンタクトの溶損、溶着などのトラブルを防止することができる。
また、薬剤と塩化銀が反応して最終的に生成するアスコルビン酸はビタミンＣであるため、大気・土壌・水質などの各環境に非常に優しく、人体にとっても必要不可欠な栄養素の１つであり、水溶性ビタミンであるため過剰に摂取したとしてもその害は小さく、作業者にとっても優しく安全性が高い。
【図面の簡単な説明】
【図１】本発明の実施の形態の一例を示す断路器の開放状態の構造図である。
【図２】その固定電極のコンタクトの拡大図である。
【図３】その固定電極のコンタクトの断面図である。
【図４】本発明の効果を示すイメージ図である。
【図５】本発明の効果を示す外観観察写真である。
【図６】本発明の効果を示す元素分析結果である。
【符号の説明】
１                      ベース
２，３                  支持碍子
４，５                  固定コンタクト
６，７，１６，１７      銀めっき
８，９                  薬剤
１０                    スラストベアリング
１１                    回転碍子
１２                    捻回機構
１３                    可動導体
１４，１５              可動コンタクト
１８                    アスコルビン酸ナトリウム
１９                    二硫化モリブデン
２０                    ベースワックス
２１                    塩化銀
２２                    水分
【図１】
2004190072.tif 000003
【図２】
2004190072.tif 000004
【図３】
2004190072.tif 000005
【図４】
2004190072.tif 000006
【図５】
2004190072.tif 000007
【図６】
2004190072.tif 000008